Brevet FR3088330A1 — publié le 20200515

Description Titre de l'invention : Copolymère diénique à blocs comprenant un bloc polyéther et composition de caoutchouc le contenant Domaine technique [0001] La présente invention est relative à un copolymère diénique à blocs comprenant au moins un bloc polyéther, ainsi que son procédé de préparation. La présente invention concerne également une composition de caoutchouc le contenant utilisable notamment pour la fabrication de pneus. Technique antérieur [0002] Depuis que les économies de carburant et la nécessité de protéger l'environnement sont devenues une priorité, il est souhaitable de produire des polymères possédant de bonnes propriétés mécaniques et une hystérèse aussi faible que possible afin de pouvoir les mettre en oeuvre sous forme de compositions de caoutchouc utilisables pour la fabrication de divers produits semi-finis entrant dans la constitution des pneus. Pour atteindre l'objectif de baisse d'hystérèse, de nombreuses solutions ont déjà été expérimentées. [0003] En particulier, on peut citer la modification de la structure des polymères diéniques en introduisant des groupements polaires par exemple sous forme de fonctions ou sous forme de blocs polaires oligomères ou polymères au sein de la chaîne polymère ou pendants le long de la chaîne polymère, [0004] En particulier, on peut citer l'utilisation de polymères diéniques à bloc polyéther tels que décrits dans EP 1 127 909 Al dans le but d'obtenir une bonne interaction entre le polymère blocs et la charge inorganique de manière à diminuer l'hystérèse du mélange. Il a également été proposé dans WO 2009000750 Al, d'utiliser d'autres polymères diéniques blocs à au moins un bloc polyéther. Ces copolymères particuliers permettent d'optimiser l'aptitude à la mise en oeuvre à cru des compositions de caoutchouc les contenant et d'en réduire le niveau d'hystérèse à l'état réticulé. 100051 11 est une préoccupation constante des concepteurs de matériaux destinés à la fa- brication de pneumatiques (l'améliorer toujours davantage les compromis de propriétés mécaniques et dynamiques des compositions de caoutchouc en vue (l'améliorer les performances du pneu les contenant, sans pour autant pénaliser les propriétés de l'élastomère, voire même en les améliorant. Ainsi, par exemple, l'amélioration du compromis de propriétés ne doit pas se faire au détriment du fluage de l'élastomère qui entraîne des inconvénients importants lors du transport et du stockage des élastomères. 100061 Le problème technique que se propose de résoudre l'invention est d'améliorer encore le compromis de propriété hystérèse et mise en oeuvre d'une composition de ca- 2 outchouc en vue d'une application en pneumatique, sans pénaliser les propriétés de l'élastomère contenu dans cette composition. [0007] Cc but est atteint en cc que les Inventeurs ont maintenant mis en évidence que la mo- dification d'un élastomère diénique par réaction des chaînes élastomères vivantes issues de la polymérisation avec un polyéther linéaire ou ramifié comprenant à chaque extrémité de la chaîne principale, un groupement trialcoxysilyle, permettait d'obtenir un copolymère diénique à blocs comprenant un bloc polaire conférant aux compositions de caoutchouc le contenant, à iso masse molaire de l'élastomère modifié, une amélioration remarquable et inattendue du compromis mise en oeuvre à cru / hystérèse. Exposé de l'invention [0008] L'invention a donc pour objet un copolymère diénique à blocs caractérisé en cc qu'il comprend un bloc polyether linéaire ou ramifié comprenant à chacune des deux extrémités du bloc, un point de branchement auquel est lié jusqu'à trois blocs élastomères diéniques a - le copolymère présentant unc viscosité Mooney d'au moins 10 et d'au plus 100, h- le copolymère étant composé d'au moins 30%, de préférence 35%, de macromolécules branchées comprenant le bloc polyether auquel sont liés au moins trois blocs élastomères diéniques, d'au plus 70%, de préférence 65%, de macromolécules linéaires, c - le bloc polyether présentant masse molaire moyenne en nombre variant de 150 g/ mol à 5000 g/mol, et d - chacun des deux points de branchement étant constitué d'un atome de silicium. [0009] Avantageusement, les blocs élastomères diéniques du copolymère diéniquc à blocs selon l'invention sont des copolymères de butadiène-styrène. [0010] Lc copolymère diéniquc à blocs selon l'invention présente avantageusement une viscosité Mooncy d'au moins 30, de préférence d'au moins 40 et d'au plus 80, de préférence d'au plus 70. [0011] Avantageusement, le bloc polyether est un bloc polyoxyméthylène, poly(oxydc d'éthylène), poly(oxydc de propylène), ou polytetrahydrofurane, de préférence le bloc polyether est un bloc poly(oxyde d'éthylène) ou poly(oxydc de propylène). [0012] Avantageusement, au moins 70% molaire des branches élastomères par rapport au nombre de moles de branches élastomères, porte une fonction comprenant un atome d'azote, de préférence une fonction amine, cyclique ou acyclique à l'extrémité non liée à un atome de silicium. [0013] Particulièrement, les macromolécules composant le copolymère diénique à blocs selon l'invention peuvent être représentées _ pour les macromolécules branchées par la formule générale I: [Chem.1] 3 R Si 0 dans laquelle, - 121 représente un groupement hydrocarboné divalent, de préférence un groupement aliphatique, linéaire ou ramifié, ayant 1 à 10 atomes de carbone, en particulier un groupement - C1-1(12') - CH(R") - , dans lequel R' et R" sont, indépendamment l'un de l'autre, un atome d'hydrogène ou un substituant alkyle en Cl-C4, de préférence R1 est un groupement alcanediyle en C1-C4, plus préférentiellement un groupement éthanediyle ou propanediyle, - les R2 représentent, indépendamment l'un de l'autre, un groupement hydrocarboné divalent, de préférence un groupement aliphatique, linéaire ou ramifié ou cyclique, saturé ou insaturé, ayant 1 à 50 atomes de carbone, de préférence un groupement aliphatique linéaire, de préférence saturé, ayant préférentiellement 1 à 15 atomes de carbone, de préférence 2 à 10, - les Y représentent, de manière identique ou différente, un groupe de formule - 0R4 dans laquelle les R4 représentent indépendamment les uns des autres, un atome d'hydrogène, un substituant alkyle en Cl - C18, cycloalkoxyle en C5-C18 ou aryle en C6 - C18, de préférence les R4 représentent un atome d'hydrogène ou un substituant alkyle Cl-C4, de préférence méthyle ou éthyle, - i et j sont des nombres valant chacun indépendamment de l'autre 1, 2 ou 3, sous réserve que (i+j) varie de 3 à 6, et - P représente un bloc élastomère diénique ; _ et pour les macromolécules linéaires à blocs répondent à la formule générale II: [Chem 2] [Chem.2] Ph Y3a S Y3 P, dans laquelle, - RI représente un groupement hydrocarboné divalent, de préférence un groupement aliphatique, linéaire ou ramifié, ayant 1 à 10 atomes de carbone, en particulier un groupement - CH(R') - CH(R") - , dans lequel R' et R" sont, indépendamment l'un de l'autre, un atome d'hydrogène ou un substituant alkyle en Cl -C4, de préférence R1 est un groupement alcanediyle en Cl-C4, plus préférentiellement un groupement éthanediyle ou propanediyle - les R2 représentent, indépendamment l'un de l'autre, un groupement hydrocarboné divalent, de préférence un groupement aliphatique, linéaire ou ramifié ou cyclique, saturé ou insaturé, ayant 1 à 50 atomes de carbone, de préférence un groupement aliphatique linéaire, de préférence saturé, ayant préférentiellement 1 à 15 atomes de carbone, de préférence 2 à 10, - les Y représentent, de manière identique ou différente, un groupe de formule - OR4 dans laquelle les R4 représentent indépendamment les uns des autres, un atome d'hydrogène, un substituant alkyle en Cl -C18, cycloalkoxyle en C5-C18 ou aryle en C6 - C18, de préférence les R4 représentent un atome d'hydrogène ou un substituant alkyle Cl-C4, de préférence méthyle ou éthyle, - k et I sont des nombres valant chacun indépendamment de l'autre 0 ou 1, sous réserve que (k+1) vaut 1 ou 2, et - P représente un bloc élastomère diénique. [0014] Avantageusement, le copolymère comprend au moins 50% en poids de macro- molécules branchées constituées d'un bloc polyether auquel sont liées au moins trois branches élastomères diéniques. [0015] Avantageusement, le copolymère comprend au plus 25% en poids de macro- molécules branchées à quatre branches et plus constituées d'un bloc polyéther auquel sont liées quatre branches élastomères diéniques ou plus. [0016] Avantageusement, le copolymère comprend au moins 20% en poids de macro- molécules branchées à trois branches constituées d'un bloc polyéther auquel sont liées trois branches élastomères diéniques, de préférence au moins 35% en poids. [0017] L'invention a aussi pour objet un procédé de synthèse d'un tel copolymère diénique à blocs comprenant la réaction du produit de la polymérisation anionique, en présence d'un initiateur de polymérisation, d'au moins un monomère diène, avec un polyéther fonctionnel, linéaire ou ramifié, de masse molaire moyenne en nombre variant de 150 à 5000 g/mol comprenant à chaque extrémité de la chaîne principale un groupement tri-fonctionnel choisi parmi les groupements trialcoxysilyles ou les groupements trihalogénosilyles, avec un rapport molaire du polyéther fonctionnel au métal de l'initiateur de polymérisation d'au moins 0,1, de préférence d'au moins 0,15, plus préférentiellement d'au moins 0,25, et d'au plus 0,45, préférentiellement d'au plus 0,40, voire d'au plus 0,35. [0018] Avantageusement, le polyéther fonctionnel répond à la formule générale III: 100191 IChem.31 X; 5i dans laquelle, - RI représente un groupement hydrocarboné divalent, de préférence un groupement aliphatique, linéaire ou ramifié' en Cl -C10, en particulier un groupement - CH(R') - CH(R") - dans lequel R' et R" sont, indépendamment Fun de l'autre, un atome dhydrogène ou un substituant alkyle en Cl -C4, de préférence RI est un groupement alcanediyle en Cl-C4, plus préférentiellement un groupement éthanediyle ou propanediyle , - les R2 représentent, indépendamment l'un de l'autre, un groupement hydrocarboné divalent, de préférence un groupement aliphatique, linéaire ou ramifié ou cyclique, saturé ou insaturé, ayant I à 50 atomes de carbone, de préférence un groupement aliphatique linéaire, de préférence saturé, ayant préférentiellement 1 à 15 atomes de carbone, de préférence 2 à 10, - les X représentent, de manière identique ou différente, un atonie d'halogène, de préférence un atome de chlore, ou un groupe de formule - OR3 dans laquelle les R3 représentent indépendamment les uns des autres, un substituant alkyle en Cl -C18, cycloalkoxylc en C5-Cl 8 ou aryle en C6 - Cl 8, de préférence les R3 représentent un substituant alkyle CI -C4, de préférence méthyle ou éthyle, - n est un nombre supérieur à 1, de manière à ce que le bloc polyether ait une masse molaire moyenne en nombre sensiblement de 150 à 5000 g/mol. [0020] Le procédé selon l'invention peut comprendre une réaction d'hydrolyse à l'issue de la réaction du produit résultant de la polymérisation d'au moins un monomère diène, avec le polyéther fonctionnel. [0021] L'invention a également pour objet un copolymère diénique à blocs directement obtenu par ce procédé de synthèse. [0022] L'invention a aussi pour objet une composition de caoutchouc à base d'au moins un copolymère diénique à blocs conforme à l'invention. 100231 L'invention a aussi pour objet un pneumatique qui comprend dans au moins un de ses éléments constitutifs, une composition de caoutchouc conforme à l'invention. Description détaillée [0024] Dans la présente description, sauf indication expresse différente, tous les pour- 6 contages (%) indiqués sont des % en masse. L'abréviation "pcc" signifie parties en poids pour cent parties d'élastomères présents dans la matrice élastomère, la matrice élastomère désignant la totalité des élastomères présents dans la composition de caoutchouc. [0025] D'autre part, tout intervalle de valeurs désigné par l'expression "entre a et h" re- présente le domaine de valeurs supérieur à "a" et inférieur à "b" (c'est-à-dire bornes a et h exclues) tandis que tout intervalle de valeurs désigné par l'expression "de a à h" signifie le domaine de valeurs allant de "a" jusqu'à "h" (c'est-à-dire incluant les bornes strictes a et h). Dans la présente, lorsqu'on désigne un intervalle de valeurs par l'expression "de a à h", on désigne également l'intervalle représenté par l'expression "entre a et h". [0026] Dans la présente demande, par "majoritairement' ou "majoritaire" en liaison avec un composé, on entend que ce composé est majoritaire parmi les composés du même type dans la composition, c'est-à-dire que c'est celui qui représente la plus grande fraction pondérale parmi les composés du même type. Ainsi, par exemple, un élastomère majoritaire est l'élastomère représentant la plus grande fraction pondérale par rapport au poids total des élastomères dans la composition. De la même manière, une charge dite majoritaire est celle représentant la plus grande fraction pondérale par rapport au poids total de l'ensemble des charges de la composition. Dans un système comprenant un seul composé d'un certain type, celui-ci est majoritaire au sens de la présente invention. [0027] Par l'expression composition "à base de", il faut entendre dans la présente description une composition comportant le mélange et/ou le produit de réaction in situ des différents constituants utilisés, certains de ces constituants de base (par exemple l'élastomère, la charge ou autre additif classiquement utilisé dans une composition de caoutchouc destinée à la fabrication de pneumatique) étant susceptibles de ou destinés à réagir entre eux, au moins en partie, lors des différentes phases de fabrication de la composition destinée à la fabrication de pneu. [0028] Dans la présente description, on entend par « polyéther fonctionnel » un polyéther di- fonctionnel. Le polyéther fonctionnel peut être linéaire ou ramifié et présente une chaîne principale comprenant à chacune des deux extrémités un atome de silicium, chacun substitué par trois fonctions alcoxyles ou par trois atomes halogène. Un polyéther linéaire comprend aux deux extrémités de la chaîne polymère un atome de silicium, chacun substitué par trois fonctions alcoxyles ou par trois atomes halogène. Un polyéther ramifié comprend une chaîne linéaire principale dont toutes ou une partie des unités de répétition sont ramifiées. Un polyéther ramifié comprend à chacune des deux extrémités de la chaîne principale un atome de silicium, chacun substitué par trois fonctions alcoxyles ou par trois atomes halogène. Les ramifications sont hydro- 7 carbonées, de préférence aliphatique, et ne comprennent pas d'atome de silicium. [0029] Dans la présente description, on entend par copolymère diénique à blocs un mélange de macromolécules issues de la réaction de chaînes élastomères vivantes réactives résultant de la polymérisation d'au moins un monomère diène avec un polyéther fonctionnel linéaire ou ramifié comprenant au moins six fonctions réactives trialcoxysilyles ou trihalogénosilyles. [0030] L'homme du métier comprendra qu'une réaction avec un composé comprenant plus d'une fonction réactive vis-à-vis de chaînes élastomères vivantes, en l'occurrence de fonctions alcoxyles ou halogènes portées par les deux atomes de silicium, résulte en un mélange de macromolécules linéaires et de macromolécules branchées à au moins trois branches et au plus autant de branches que de fonctions réactives du polyéther fonctionnel, soit six branches. Selon les conditions opératoires, principalement le rapport molaire du nombre de fonctions réactives du polyéther fonctionnel aux chaînes vivantes, certaines macromolécules sont plus ou moins présentes, dans le mélange. [0031] Dans la présente description, l'expression "unité monomère", qu'il soit diène ou autre, s'entend comme une unité du polymère issue du monomère en question. [0032] Il convient de noter que dans le cadre de l'invention, les monomères utilisés peuvent être d'origine fossile ou biosourcee. Dans ce dernier cas, ils peuvent être partiellement ou totalement issus de la biomasse ou obtenus à partir de matières premières renouvelables issues de la biomasse. [0033] L'invention a donc pour objet un copolymère diénique à blocs, caractérisé en ce qu'il comprend un bloc polyéther linéaire ou ramifié comprenant à chaque extrémité du bloc un point de branchement auquel est lié jusqu'à trois blocs élastomères diéniques, a - le copolymère présentant une viscosité Mooney d'au moins 10, de préférence d'au moins 30 et d'au plus 100, b - le copolymère étant composé d'au moins 30%, de préférence 35%, de macromolécules branchées comprenant un bloc polyéther auquel sont liés au moins trois blocs élastomères diéniques, d'au plus 70%, de préférence 65%, de macromolécules linéaires, c - le bloc polyéther présentant masse molaire moyenne en nombre variant de 150 à 5000 g/mol, et d - chacun des points de branchement étant constitué d'un atome de silicium. [0034] Les blocs élastomère diénique sont constitués d'élastomères diéniques choisis préfé- rentiellement dans le groupe constitué par les polybutadiènes (BR), les polyisoprènes (IR) de synthèse, les copolymères de butadiène, les copolymères d'isoprène et les mélanges de ces élastomères. De tels copolymères sont plus particulièrement des copolymères de butadiène-styrène (SBR), des copolymères d'isoprène-butadiène (BIR), des copolymères d'isoprène-styrène (SIR) et des copolymères 8 d'isoprène-butadiène-styrène (SBIR). Parmi ces copolymères, les copolymères de butadiène-styrène (SBR) sont particulièrement préférés. [0035] L'élastomère diénique des blocs du copolymère selon l'invention peut être lui-même à blocs, statistique, séquence, microséquencé, etc. Il peut avoir toute microstructure. [0036] Selon un mode de réalisation de l'invention, l'extrémité des branches élastomères du copolymère à blocs, non liée à un atome de silicium peut porter une fonction comprenant un atome d'azote, de préférence une fonction amine, cyclique ou acyclique. De préférence les extrémités de branches élastomères du copolymère à blocs sont fonctionnalisées à au moins 70% molaire, par rapport au nombre de moles de branches élastomères, par une fonction amine, cyclique ou acyclique. [0037] Selon une variante de l'invention, le copolymère diénique à bloc peut présenter une viscosité Mooncy d'au moins 30, de préférence d'au moins 40, et d'au plus 80, de préférence d'au plus 70. [0038] Selon une variante de l'invention, le bloc polyéther est un bloc constitué d'unités (O-R) , dans lesquelles R est un groupement hydrocarboné divalent, de préférence un groupement aliphatique, linéaire ou ramifié, ayant 1 à 10 atomes de carbone, en particulier un groupement - CH(R') - CH(R") - dans lequel R' et R" sont, indépendamment l'un de l'autre, un atome d'hydrogène ou un substituant alkyle en Cl -C4, de préférence R est un groupement alcanediyle en C1-C4, plus préférentiellement un groupement éthanediylc ou propanediyle. On peut ainsi citer à titre de bloc polyéther convenant pour l'invention, le polyoxyméthylène, le poly(oxyde d'éthylène), le poly(oxyde de propylène), ou le polytétrahydrofurane, de préférence le bloc polyéther est un bloc poly(oxyde d'éthylène) ou poly(oxyde de propylène). [0039] Selon une variante de l'invention, le bloc polyéther présente une masse molaire moyenne en nombre sensiblement de 150 à 5000g/mol et préférentiellement de 200 à 3000 g/mol. La masse molaire moyenne en nombre est calculée par la technique SEC (Size Exclusion Chromatography) qui permet de séparer les macromolécules en solution suivant leur taille à travers des colonnes remplies d'un gel poreux. La méthode est explicitée plus loin dans le texte. [0040] Selon l'invention, les points de branchement du copolymère diénique à blocs sur lesquels sont liées les chaînes élastomères diéniques, sont des atomes de silicium. Les deux points de branchement se trouvent à chaque extrémité du bloc polyéther. [0041] Ainsi, un point de branchement peut lier jusqu'à trois blocs élastomères diéniques au bloc polyéther. [0042] Selon l'invention, les macromolécules linéaires sont constituées d'un mélange des macromolécules dont les deux points de branchement sont liés chacun à un bloc élastomère diénique (copolymère tribloc linéaire) et des macromolécules dont un seul point de branchement est lié à un bloc élastomère diénique (copolymère dibloc 9 linéaire), ainsi que des chaînes élastomères non liées à un bloc polyether (chaîne mortes n'ayant pas réagi avec le polyether fonctionnel). Leur taux massique est d'au plus 70%, de préférence d'au plus 65% par rapport au poids total du copolymère à blocs. [0043] Selon l'invention, les macromolécules branchées sont constituées d'un mélange des macromolécules dont les points de branchement sont liés à au moins trois blocs élastomères diéniques. Pour des raisons de faisabilité et de réalité technique, ces macromolécules présentent de préférence une répartition des blocs élastomères diéniques de part et d'autre du bloc polyether. C'est-à-dire que tous les blocs élastomères ne sont pas liés au même point de branchement niais répartis sur les différents points de branchement. En d'autres termes, les macromolécules à trois branches comportent de préférence deux branches élastomères à une extrémité du bloc polyéthcr et une branche élastomère à l'autre extrémité, les macromolécules à quatre branches comportent de préférence deux branches élastomères à une extrémité du bloc polyéthcr et deux branches élastomères à l'autre extrémité ou trois branches élastomères à une extrémité du bloc polyether et une branche élastomère à l'autre extrémité, et ainsi de suite. Leur taux massique est d'au moins 30%, de préférence d'au moins 35% par rapport au poids total du copolymère à blocs. [0044] Selon un mode de réalisation de l'invention, les deux atomes de silicium sont substitués chacun par au plus trois branches élastomères et par au plus trois groupements hydroxyles ou alcoxy en Ci - C18, cycloalkoxy en C5-C18 ou oxyaryle en C6 - C18. De préférence, lorsque les atomes de silicium sont substitués par des groupements alcoxy ceux-ci sont des groupements alcoxy en Cl-C4, de préférence méthoxy ou éthoxy. [0045] Les groupements alcoxy substituant l'atome de silicium peuvent être, selon certaines variantes de l'invention, partiellement ou totalement hydrolysés en hydroxyle. Selon ces variantes, préférentiellement au moins 50% molaire des fonctions alcoxy portées par le copolymère diénique à blocs est hydrolysé en hydroxyle. Particulièrement, au moins 80% molaire des fonctions alcoxy portées par le copolymère diénique à blocs est hydrolysé en hydroxyle, voire 100%. [0046] Les macromolécules à blocs composant le copolymère diénique à blocs selon l'invention peuvent être représentées par les formules I et II suivantes: les macromolécules branchées répondant à la formule générale I: [0047] [Chem.1] P.V Si R Si 0 dans laquelle, - R1 représente un groupement hydrocarboné divalent, de préférence un groupement aliphatique, linéaire ou ramifié, ayant 1 à 10 atomes de carbone, en particulier un groupement - CH(W) - CH(R") - , dans lequel R' et R" sont, indépendamment l'un de l'autre, un atome d'hydrogène ou un substituant alkyle en Cl-C4, de préférence R1 est un groupement alcanediyle en C1-C4, plus préférentiellement un groupement éthanediyle ou propanediyle 1,2- ou 1,3- ; - les R2 représentent, indépendamment l'un de l'autre, un groupement hydrocarboné divalent, de préférence un groupement aliphatique, linéaire ou ramifié ou cyclique, saturé ou insaturé, ayant 1 à 50 atomes de carbone, de préférence un groupement aliphatique linéaire, de préférence saturé, ayant préférentiellement 1 à 15 atomes de carbone, de préférence 2 à 10, - les Y représentent, de manière identique ou différente, un groupe de formule -0R4 dans laquelle les R4 représentent indépendamment les uns des autres, un atome d'hydrogène, un substituant alkyle en Cl - C18, cycloalkyle en C5-C18 ou aryle en C6 - C18, de préférence les R4 représentent un atome d'hydrogène ou un substituant alkyle Cl-C4, de préférence méthyle ou éthyle, - i et j sont des nombres valant chacun indépendamment de l'autre 1, 2 ou 3, sous réserve que (i+j) varie de 3 à 6, et - P représente un bloc élastomère diénique ; les macromolécules linéaires à blocs répondant à la formule générale II: [0048] [Chem.2] Ri 0 R2 Si .Y-:::P: dans laquelle, - RI représente un groupement hydrocarboné divalent, de préférence un groupement aliphatique, linéaire ou ramifié, ayant 1 à 10 atomes de carbone, en particulier un 11 groupement - CH(R') - CH(R") - , dans lequel R' et R" sont, indépendamment l'un de l'autre, un atome d'hydrogène ou un substituant alkyle en Cl -C4, de préférence R1 est un groupement alcanediyle en Cl-C4, plus préférentiellement un groupement éthanediyle ou propanediyle 1,2- ou 1,3- ; - les R2 représentent, indépendamment l'un de l'autre, un groupement hydrocarboné divalent, de préférence un groupement aliphatique, linéaire ou ramifié ou cyclique, saturé ou insaturé, ayant 1 à 50 atomes de carbone, de préférence un groupement aliphatique linéaire, de préférence saturé, ayant préférentiellement 1 à 15 atomes de carbone, de préférence 2 à 10, - les Y représentent, de manière identique ou différente, un groupe de formule -0R4 dans laquelle les R4 représentent indépendamment les uns des autres, un atome d'hydrogène, un substituant alkyle en C1-C18, cycloalkyle en C5-C18 ou aryle en C6 - Cl 8, de préférence les R4 représentent un atome d'hydrogène ou un substituant alkyle CI -C4, de préférence méthyle ou éthyle, - k et I sont des nombres valant chacun indépendamment de l'autre 0 ou 1, sous réserve que (k+1) vaut 1 ou 2, et - P représente un bloc élastomère diénique. [0049] Selon des variantes de l'invention combinables avec les précédentes, P représente un bloc élastomère diénique portant en extrémité de chaîne un groupement comprenant un atome d'azote, plus particulièrement une fonction amine, cyclique ou acyclique. [0050] Selon une variante de l'invention, le copolymère diénique à bloc de l'invention comprend au moins 50% en poids de macromolécules branchées par rapport au poids total du copolymère, de préférence au moins 80% en poids, les macromolécules branchées étant l'ensemble des macromolécules à au moins trois branches du copolymère, c'est-à-dire qu'elles sont constituées d'un bloc polyéther auquel sont liés au moins trois blocs élastomères diéniques. [0051] Le lecteur comprendra que lorsque les macromolécules du copolymère diénique blocs répondent aux formules I et H, selon cette variante, au moins 50% en poids des macromolécules par rapport au poids total du copolymère diénique à blocs, de préférence au moins 80% en poids, répond à la formule I. [0052] Selon une variante de l'invention, combinable à la précédente, au plus 25% en poids du poids total du copolymère diénique à blocs peut être constitué de macromolécules comprenant un bloc polyéther auquel sont liés quatre blocs élastomères diéniques ou plus.. [0053] Le lecteur comprendra que lorsque les macromolécules du copolymère diénique blocs répondent aux formules I et H, selon cette variante, au plus 25% en poids des macromolécules par rapport au poids total du copolymère diénique à blocs répond à la formule I pour laquelle i+j vaut 4 ou plus. 12 [0054] Le copolymère diénique à blocs selon une autre variante de réalisation préférée de l'invention, combinables à l'une ou l'autre des deux variantes précédentes ou à la combinaison des deux, comprend au moins 20% en poids, de préférence au moins 35%, plus préférentiellement au moins 40%, des macromolécules à trois branches, par rapport au poids total du copolymère, les macromolécules à trois branches étant constituées d'un bloc polyéther auquel sont liés trois blocs élastomères diéniques. [0055] Le lecteur comprendra que lorsque les macromolécules du copolymère diénique à blocs répondent aux formules I et H, selon cette variante, au moins 20% en poids des macromolécules par rapport au poids total du copolymère à blocs, de préférence au moins 35%, plus préférentiellement au moins 40%, répond à la formule I pour laquelle i-Fj vaut 3. [0056] Les différentes variantes et aspects préférentiels concernant la nature du copolymère diénique à blocs, la fonctionnai isation des branches élastomères, leur Mn, la fonction alcoxy, le nombre d'atomes de silicium, le groupement cspaccur et le groupement comprenant au moins un atome d'azote, le taux de macromolécules branchées, le taux de macromolécules à trois branches ... sont combinables entre eux sous réserve de leur compatibilité. [0057] Selon des variantes avantageuses de l'invention, le copolymère diénique à blocs comprenant des macromolécules comprenant au sein de leur structure un bloc polyether linéaire ou ramifié comprenant à chaque extrémité de chaîne un point de branchement auquel sont liés jusqu'à trois blocs élastomères diéniques et jusqu'à trois groupements -OR, R représentant, indépendamment les uns des autres, un substituant alkyle en Cl-C8 ou un atome d'hydrogène, est tel qu'au moins une des caractéristiques suivantes est respectée, au moins deux, au moins trois, au moins quatre, au moins cinq, au moins six, au moins sept, et de préférence toutes (i) le bloc polyéther est constitué d'unités -(0-R)- dans lesquelles R est un groupement alcanediyle en Cl-C4, plus préférentiellement un groupement éthanediyle ou propanediyle 1,2- ou 1,3- (ii) le bloc polyéther présente une masse molaire moyenne en nombre sensiblement de 150 à 5000g/mol et préférentiellement de 200 à 3000 g/mol ; (iii) tout ou partie des fonctions alcoxy substituant un ou des atomes de silicium est hydrolysé en hydroxyle ; (iv) l'élastomère diénique est un copolymère butadiène-styrène, (y) les extrémités de branches élastomères non liées à un atome de silicium est fonctionnalisée par rapport au nombre de moles de bout de chaîne, par une fonction amine ; (vi) la Mn moyenne des branches élastomères est inférieure à 150 000 g/mol, de préférence de 40 000 à 100 000 g/mol ; (vii) le copolymère diénique à blocs comprend au moins 50% en poids de macro- 13 molécules branchées à au moins trois branches ; (viii) le copolymère diénique à blocs comprend au moins 20% en poids, de préférence au moins 35%, de macromolécules branchées à trois branches. [0058] Selon ces variantes avantageuses de l'invention, l'élastomère diénique modifié peut comprendre, selon un aspect préférentiel, au plus 25% en poids de macromolécules branchées à quatre branches et plus. [0059] L'invention a également pour objet un procédé de synthèse d'un copolymère diénique à blocs comprenant la réaction du produit de la polymérisation d'au moins un monomère diène, avec un polyether fonctionnel, linéaire ou ramifié, de masse molaire moyenne en nombre variant de 150 à 5000 g/mol comprenant à chaque extrémité de chaîne un groupement trifonctionnel à base de silicium, réactif vis-à-vis de l'extrémité réactive de l'élastomère issu de l'étape de polymérisation. [0060] L'étape de polymérisation selon l'invention peut être mise en oeuvre de manière connue en soi en continu ou en discontinu. On effectue généralement la polymérisation à des températures comprises entre 0°C et 110°C et de préférence de 40°C à 100°C, voire de 50°C à 90°C. La température peut être maintenue constante tout au long de cette étape ou peut être variable, selon les caractéristiques visées de l'élastomère synthétisé. Le procédé de polymérisation peut être mis en oeuvre en solution, en milieu plus ou moins concentré ou dilué. Le solvant de polymérisation est de préférence un solvant hydrocarboné inerte qui peut être par exemple un hydrocarbure aliphatique ou alicyclique comme le pentane, l'hexane, l'heptane, l'iso-octane, le cyclohexane, le méthylcyclohexane ou un hydrocarbure aromatique comme le benzène, le toluène, le xylène [0061] Avantageusement, l'étape de polymérisation selon l'invention peut être mise en oeuvre par polymérisation anionique initiée par exemple au moyen d'un composé organique d'un métal alcalin ou alcalino-terreux. La polymérisation anionique d'au moins un monomère diène conjugué génère des chaînes élastomères possédant un site réactif en extrémité de chaîne. On parle alors communément d'élastomère vivant ou de chaîne vivante. [0062] Dans le cadre de cette polymérisation anionique, l'initiateur de polymérisation peut être tout initiateur anionique, mono-ou polyfonctionnel connu. Toutefois un initiateur contenant un métal alcalin tel que le lithium est utilisé à titre préférentiel. Comme initiateurs organolithiens conviennent notamment ceux comportant au moins une liaison carbone-lithium ou au moins une liaison azote-lithium. Des composés représentatifs sont les organolithiens aliphatiques tels que l'éthyllithium, le n-butyllithium (n BuLi), l'isobutyllithium, les amidures de lithium obtenus à partir d'une amine secondaire cyclique, telle que la pyrrolidine et l'hexaméthylèneimine De tels initiateurs de polymérisation anionique sont connus de l'homme du métier. 14 [0063] Ainsi, avantageusement, le procédé objet de l'invention comprend une étape de poly- mérisation anionique d'au moins un monomère diène conjugué en présence d'un initiateur de polymérisation anionique notamment ceux comportant une liaison carbone-lithium ou une liaison azote-lithium. [0064] A titre de monomères diènes conjugués conviennent notamment le butadiène-1,3, le 2-méthy1-1,3-butadiène (isoprène), les 2,3-di(alkyle en Cl-C5)-1,3-butadiènes tels que par exemple le 2,3-diméthy1-1,3-butadiène, le 2,3-diéthyl-1,3-butadiène, le 2-méthy1-3-éthy1-1,3-butadiène, le 2-méthyl-3-isopropyl-1,3-butadiène, un aryl1,3-butadiène, le 1,3-pentadiène, le 2,4-hexadiène. Préférentiellement, le monomère diène conjugué est le butadiène-1,3 ou le 2-méthy1-1,3-butadiène. [0065] Selon certaines variantes du procédé de l'invention, le monomère diène conjugué peut être homopolymérisé. [0066] Selon d'autres variantes du procédé de l'invention, le monomère diène conjugué peut être copolymérisé avec un ou plusieurs monomères diènes conjugués et/ou avec un ou plusieurs monomères oléfines de préférence vinylaromatiques ayant de 8 à 20 atomes de carbone. [0067] A titre de monomères vinylaromatiques conviennent notamment le styrène, l'ortho-, méta, para-méthylstyrène, l'alpha-méthylstyrène, le mélange commercial "vinyltoluène", le para-tertiohutylstyrène, etc.., préférentiellement le styrène. [0068] Dans le cadre d'une copolymérisation d'un ou plusieurs monomères diènes conjugués avec un ou plusieurs monomères vinylaromatiques, les proportions de chaque monomère sont telles que les copolymères obtenus contiennent de 10 % à 99 % en poids d'unités diéniques, et de 1 à 80 % en poids d'unités issues de monomères vinylaromatiques. Préférentiellement, le monomère diène conjugué est le butadiène-1,3 et le monomère vinylaromatique est le styrène. [0069] Afin d'affiner la microstructure des élastomères diéniques, on peut ajouter ou non un agent modifiant et/ou randomisant dans des quantités appropriées. Ceci est de l'ordre des connaissances générales de l'homme du métier. [0070] Les variantes concernant l'étape de polymérisation sont combinables avec les variantes et aspects préférentiels ou alternatifs décrits ci-après. [0071] La polymérisation d'au moins un monomère diène conjugué selon l'invention génère des chaînes élastomères possédant un site réactif en extrémité de chaîne. Selon une mise en oeuvre avantageuse, la polymérisation dans le cadre de l'invention est anionique et se fait en présence d'un initiateur de polymérisation. On parle alors communément d'élastomère vivant ou de chaîne vivante. Ces chaînes vivantes, ou élastomères vivants, réagissent ensuite sur les fonctions réactives du polyéther fonctionnel lors de l'étape suivante. Le polyéther fonctionnel comporte six groupements réactifs vis-à-vis du site réactif de l'élastomère vivant, en l'occurrence les groupements alcoxy ou les atomes halogène substituant les atomes de silicium, chaque atome de silicium étant substitué par trois de ces groupements ou atonies. [0072] La quantité de polyéther fonctionnel destiné à réagir avec l'élastomère diénique vivant dépend essentiellement du type de de copolymère diénique à blocs voulu. [0073] Ainsi, le rapport molaire du polyéther fonctionnel au métal de l'initiateur de polymé- risation est avantageusement d'au moins 0,1, de préférence d'au moins 0,15, plus préférentiellement d'au moins 0,25, et d'au plus 0,45, préférentiellement d'au plus 0,40, voire d'au plus 0,35. Ainsi, selon une variante particulièrement avantageuse de l'étape de modification, le rapport molaire du polyéther fonctionnel au métal de l'initiateur de polymérisation a une valeur allant de de 0,25 à 0,40. [0074] Les conditions d'adjonction et de réaction du polyéther fonctionnel sur l'élastomère sont classiques en matière de modification d'élastomère issu de polymérisation anionique et connues de l'homme du métier. Ces conditions ne comportent pas de particulières. [0075] Par exemple, cette réaction sur l'élastomère diénique vivant peut se dérouler à une température comprise entre -20°C et 100 °C, par addition du polyéther fonctionnel sur les chaînes élastomères vivantes ou inversement. Cette réaction peut bien sûr être réalisée avec un ou plusieurs polyéthers fonctionnels différents. [0076] Le mélangcage de l'élastomère vivant avec le polyéther fonctionnel peut être réalisé par tout moyen approprié notamment à l'aide de tout mélangeur disposant d'une agitation de type statique et/ou tout mélangeur dynamique de type parfaitement agité connu par l'homme du métier. Ce dernier sait déterminer le temps de réaction entre le polymère diénique vivant et le polyéther fonctionnel qui peut varier de quelques minutes, par exemple 2 minutes, à plusieurs heures, par exemple 2 heures. [0077] Le polyéther fonctionnel peut être linéaire ou ramifié. Selon une variante de l'invention, le polyéther fonctionnel est un polymère comprenant des unités -(0-R)- dans lesquelles R est un groupement hydrocarboné divalent, de préférence un groupement aliphatique, linéaire ou ramifié, ayant 1 à 10 atomes de carbone, en particulier un groupement - CH(R') - CH(R") - dans lequel R' et R" sont, indépendamment l'un de l'autre, un atome d'hydrogène ou un substituant alkyle en Cl-C4, de préférence R est un groupement alcanediyle en Cl-C4, plus préférentiellement un groupement éthanediyle ou propanediyle 1,2- ou 1,3- . On peut ainsi citer le polyoxyméthylène, le poly(oxyde d'éthylène), le poly(oxyde de propylène), ou le polytétrahydrofurane, de préférence le polyéther fonctionnel est issu d'un poly(oxyde d'éthylène) ou poly(oxyde de propylène). [0078] Le polyéther fonctionnel selon l'invention comprend en outre à chacune des ex- trémités de chaînes, un groupement trialcoxysilyle ou trihalogénosilyle. [0079] Lorsque les groupements en extrémité de chaînes sont des trialcoxysilyles, les 16 groupements alcoxy sont acycliques en C1-C18 ou cycliques en C5-C18, ou encore aryloxy en C6 -C18, de préférence des groupements alcoxy acyclique en Cl-C4, de préférence méthoxy ou éthoxy. [0080] Lorsque les groupements en extrémité de chaînes sont des trihalogenosilyles, l'atome d'halogène est de préférence le chlore. [0081] Avantageusement, le polyéther fonctionnel présente une masse molaire moyenne en nombre de 150 à 5000g/mol, de préférence de 150 à 3000g/mol et plus préférentiellement de 200 à 3000 g/mol. La masse molaire moyenne en nombre est calculée par la technique SEC (Size Exclusion Chromatography) décrite plus loin. [0082] Selon une variante de l'invention, le polyéther fonctionnel peut être représenté par la formule III suivante : [0083] [Chem.3] X: Si dans laquelle, Ri représente un groupement hydrocarboné divalent, de préférence un groupement aliphatique, linéaire ou ramifié, ayant 1 à 10 atomes de carbone, en particulier un groupement - CH(R') - CH(R") - , dans lequel R' et R" sont, indépendamment l'un de l'autre, un atome d'hydrogène ou un substituant alkyle en C1-C4, de préférence R1 est un groupement alcanediyle en Cl-C4, plus préférentiellement un groupement éthanediyle ou propanediyle 1,2- ou 1,3- , - les R2 représentent, indépendamment l'un de l'autre, un groupement hydrocarboné divalent, de préférence un groupement aliphatique, linéaire ou ramifié ou cyclique, saturé ou insaturé, ayant 1 à 50 atomes de carbone, de préférence un groupement aliphatique linéaire, de préférence saturé, ayant préférentiellement 1 à 15 atomes de carbone, de préférence 2 à 10, les X représentent, de manière identique ou différente, un atome d'halogène, de préférence Cl, ou un groupe de formule - OR3 dans laquelle lesR3 représentent indépendamment les uns des autres, un substituant alkyle en Cl -C18, cycloalkoxyle en C5-C18 ou aryle en C6 - C18, de préférence les R3 représentent un substituant alkyle CI-C4, de préférence méthyle ou éthyle, n est un nombre supérieur à 1, de manière à ce que le bloc polyéther ait une masse molaire moyenne en nombre sensiblement de 150 à 5000 g/mol de préférence de 150 à 3000g/mol et plus préférentiellement de 200 à 3000 g/mol. 17 [0084] Parmi les polyéthcrs fonctionnels répondant à la formule générale III, on peut citer par exemple le poly(oxy-1,2-ethanediy1)-a-[3-(triethoxysilyepropyl]-m13-(triethoxysilyl) propoxy], le poly(oxy-1,2-ethanediyI)-a-[3-(tri methoxysilyl)propyl]-o-[34trimethoxysilyppropoxy ], le poly[oxy(methy1-1,2-ethanediy1)]-a-[3-(trichlorosily1)propyl]-m-[3- (trichlorosily1)prop oxy]. [0085] Le polyéther fonctionnel peut être soit trouvé dans le commerce, soit préparé selon des méthodes décrites dans la littérature consistant par exemple à réaliser une première réaction d'allylation d'un polyéthylène glycol en présence de bromure d'allyle et d'une hase telle que l'hydroxyde de potassium, soit en solution aqueuse, soit dans un milieu biphasique soit encore dans un solvant organique comme le tétrahydrofurane puis une réaction d'hydrosilylation par exemple en utilisant un catalyseur au platine tel que le complexe platine(0)-1,3-diviny1-1,1,3,3-tetramethyldisiloxane ou l'acide hexachloroplatinique, en présence d'un trihalogénosilane tel que notamment le trichlorosilane ou encore un trialkoxysilane tel que notamment le triméthoxysilane ou le triéthoxysilane, en présence ou en l'absence de solvant. [0086] Selon des variantes de l'invention, lorsque les atomes de silicium du polyether fonctionnel porte des sites réactifs halogénés, le procédé de synthèse peut se poursuivre par une étape d'hydrolyse ou d'alcoolysc connue en soi permettant de générer des fonctions silanol Si-OH ou alkoxysilane Si-OR à partir de ces sites actifs halogénés n'ayant pas réagi avec l'élastomère vivant. Cette étape d'hydrolyse ou d'alcoolyse peut être réalisée en ajoutant la solution de polymère à une solution aqueuse ou à une solution contenant un alcool ou à l'inverse, en ajoutant l'eau ou l'alcool à la solution de polymère. Cette étape pourra être réalisée ou non en présence d'une base ou d'un tampon. A titre d'exemple on pourra utiliser une amine telle que la triéthylarnine. [0087] Selon d'autres variantes de l'invention, lorsque les atomes de silicium du polyéther fonctionnel porte des sites réactifs alcoxysilyles, le procédé de synthèse peut comprendre une étape d'hydrolyse des fonctions alcoxysilyles hydrolysables n'ayant pas réagi avec l'élastomère vivant, par adjonction d'un composé acide, basique ou neutre tel que décrit dans le document EP 2 266 819 Al. Les fonctions alcoxysilyles hydrolysables sont alors transformées en fonction silanol. [0088] Le procédé de synthèse du copolymère diénique à blocs selon l'invention peut se poursuivre de manière connue en soi par les étapes de récupération du copolymère. [0089] Selon des variantes de ce procédé, ces étapes comprennent une étape de stripping en vue de récupérer le copolymère diénique à blocs issu des étapes antérieures sous forme sèche. Cette étape de stripping peut avoir pour effet d'hydrolyser tout ou partie des 18 fonctions alcoxysilyles hydrolysables résiduelles du copolymère diénique à blocs pour les transformer en fonctions silanol. Avantageusement, au moins 50 à 70% molaire des fonctions alcoxysilyles hydrolysables résiduelles peuvent ainsi être hydrolysées. [0090] Le copolymère diénique à hlocs selon l'invention confère aux compositions de ca- outchouc le contenant, une amélioration remarquable et inattendue du compromis mise en oeuvre à cru / hysterèse, par rapport à un copolymère diénique à blocs comprenant un bloc polyéther décrit dans l'art antérieur, à iso masse molaire du copolymère. Les copolymères à blocs comprenant un bloc polyéther central décrit dans l'art antérieur présentent généralement un taux de polymères branchés très inférieur à 30%, comme par exemple le copolymère diénique à hlocs comprenant un bloc polyéther central de l'exemple 1 de WO 2009000750 Al, qui présente moins de 30% de macromolécules branchées. [0091] C'est pourquoi l'invention a encore pour objet une composition de caoutchouc parti- culièrement adaptée à la fabrication de pneus, à base d'au moins une charge renforçante et d'une matrice élastomère comprenant au moins un copolymère diénique à blocs selon l'invention. [0092] La matrice élastomère peut comprendre jusqu'à 100 pce de copolymère diénique à blocs selon l'invention. Dans le cadre de la composition de caoutchouc renforcée, par "copolymère diénique à blocs selon l'invention", on entend par là non seulement un copolymère diénique à blocs selon l'invention, mais encore tout mélange d'au moins deux copolymères diéniques à blocs selon l'invention. [0093] Selon des variantes de l'invention, la matrice élastomère peut également comprendre au moins un élastomère diénique différent du copolymère diénique à blocs selon l'invention. Ce ou ces élastomères diéniques peuvent être choisis parmi les élastomères diéniques conventionnellement utilisés dans les pneus, tels que le caoutchouc naturel ou un élastomère synthétique, qu'il soit modifié, fonctionnalisé, couplé ou étoilé, ou non. Le ou les élastomères diéniques synthétiques peuvent être choisis parmi les polybutadiènes (BR), les polyisoprènes de synthèse (IR), les copolymères de butadiène, les copolymères d'isoprène, et les mélanges de ces élastomères. Les copolymères de butadiène sont particulièrement des copolymères de butadiène-styrène (SBR). Ce ou ces élastomères diéniques complémentaires peuvent alors être présents de 1 à 70 parties en poids pour 100 parties de copolymère diénique à blocs selon l'invention. [0094] Selon d'autres variantes, la matrice est uniquement constituée du copolymère diénique à blocs selon la présente invention. [0095] A titre de charge renforçante, on peut utiliser tout type de charge connu pour ses capacités à renforcer une composition de caoutchouc utilisable pour la fabrication de pneus, par exemple du noir de carbone ou encore une charge renforçante autre que du noir de carbone, notamment une charge inorganique telle que la silice à laquelle peut 19 être associé de manière connue un agent de couplage, ou encore un mélange de ces charges. [0096] Selon une variante particulièrement intéressante de l'invention, la charge renforçante est majoritairement autre que du noir de carbone, c'est-à-dire qu'elle comprend majoritairement une ou plusieurs charges autres que du noir de carbone, notamment plus de 50% en poids du poids total de la charge est une charge inorganique renforçante telle que la silice, voire la charge renforçante est exclusivement constituée d'une telle charge. [0097] Selon cette variante, lorsque du noir de carbone est également présent, il peut être utilisé à un taux inférieur à 20 pce, plus préférentiellement inférieur à 10 pcc (par exemple entre 0,5 et 20 pce, notamment de 1 à 10 pce). [0098] De manière préférentielle, le taux de charge renforçante (noir de carbone et/ou autre charge renforçante telle que la silice) est compris entre 10 et 200 pce, plus préférentiellement entre 30 et 200 pcc, l'optimum étant de manière connue différent selon les applications particulières visées. [0099] Comme noirs de carbone conviennent tous les noirs de carbone, utilisés indivi- duellement ou sous forme de mélanges, notamment les noirs conventionnellement mis en oeuvre dans les pneumatiques ou leurs bandes de roulement. Ces noirs de carbone peuvent être utilisés à l'état isolé, tels que disponibles commercialement, ou sous toute autre forme, par exemple comme support de certains des additifs de caoutchouteric utilisés. [0100] Comme charge inorganique renforçante, doit être entendu ici toute autre charge in- organique ou minérale, quelles que soient sa couleur et son origine (naturelle ou de synthèse), capable de renforcer à elle seule, sans autre moyen qu'un agent de couplage intermédiaire, une composition de caoutchouc destinée à la fabrication de pneumatiques; une telle charge se caractérise généralement, de manière connue, par la présence de groupes hydroxyles à sa surface. [0101] Comme charges inorganiques renforçantes conviennent notamment des charges minérales du type siliceux, préférentiellement la silice (SiO2). La silice utilisée peut être toute silice renforçante connue de l'homme du métier, notamment toute silice précipitée ou pyrogénée présentant une surface BET (selon la norme NF ISO 5794-1, annexe E de juin 2010) ainsi qu'une surface spécifique CTAB (selon la norme NF ISO 5794-1, annexe G de juin 2010) toutes deux inférieures à 450 m2/g, de préférence de 30 à 400 m2/g, notamment entre 60 et 300 m2/g On citera également les charges minérales du type alumineux, en particulier de l'alumine (A1203), des oxydes d'aluminium, des hydroxydes d'aluminium, des aluminosilicates, des oxydes de titane, des carbures ou nitrures de silicium, tous du type renforçants tels que décrits par exemple dans les demandes W099/28376-A2, W000/73372-A1, W002/053634-A1, W02004/003067-A1, W02004/056915-A2, US6610261-B1 et US6747087-B2. Comme charges renforçantes conviennent également des charges renforçantes d'une autre nature, notamment du noir de carbone, dès lors que ces charges renforçantes sont recouvertes d'une couche siliceuse, ou bien comporteraient à leur surface des sites fonctionnels, notamment hydroxyles, nécessitant l'utilisation d'un agent de couplage pour établir la liaison entre la charge et l'élastomère. A titre d'exemple, on peut citer des noirs de carbone partiellement ou intégralement recouverts de silice, ou des noirs de carbone modifiés par de la silice. [0102] L'état physique sous lequel se présente la charge renforçante est indifférent, que ce soit sous forme de poudre, de microperles, de granulés, ou encore de billes. Bien entendu on entend également par charge inorganique renforçante des mélanges de différentes charges renforçantes, en particulier de silices hautement dispersibles telles que décrites ci-dessus. [0103] Lorsque la silice est présente dans la composition à titre de charge renforçante, on peut utiliser comme agents de couplage des organosilancs, notamment des alcoxysilanes polysulfures ou des rnercaptosilanes, ou encore des polyorganosiloxanes au moins bifonctionnels. Des agents de liaison silice/élastomère, notamment, ont été décrits dans un grand nombre de documents, les plus connus étant des alcoxysilanes hi-fonctionnels tels que des alcoxysilancs polysulfures. [0104] Dans les compositions conformes à l'invention, lorsqu'un agent de couplage est utilisé, son taux est aisément ajusté par l'homme du métier selon le taux de la charge inorganique renforçante, notamment de type siliceux. Il est typiquement de l'ordre de 0,5% à 15% en poids par rapport au poids de charge inorganique renforçante, notamment de type siliceux. [0105] Les compositions de caoutchouc conformes à l'invention peuvent également contenir, en complément des agents de couplage, des activateurs de couplage, des agents de recouvrement des charges ou plus généralement des agents d'aide à la mise en oeuvre susceptibles de manière connue, grâce à une amélioration de la dispersion de la charge dans la matrice de caoutchouc et à un abaissement de la viscosité des compositions, d'améliorer leur faculté de mise en oeuvre à l'état cru, ces agents étant par exemple des silanes hydrolysables tels que des alkylalcoxysilanes, des polyols, des polyéthers, des amines primaires, secondaires ou tertiaires, des polyorganosiloxanes hydroxylés ou hydrolysables. [0106] Les compositions de caoutchouc conformes à l'invention peuvent également contenir des charges organiques renforçantes qui peuvent remplacer tout ou partie des noirs de carbone ou des autres charges renforçantes décrites plus haut. Comme exemples de charges organiques renforçantes, on peut citer les charges organiques de polyvinyle fonctionnalisées telles que décrites dans les demandes WO-A-2006/069792, WO- 21 A-2006/069793, WO-A-2008/003434 et WO-A-2008/003435. [0107] Les compositions de caoutchouc conformes à l'invention peuvent comporter également tout ou partie des additifs usuels habituellement utilisés dans les compositions d'élastomères destinées à la fabrication de pneumatiques, comme par exemple des plastifiants ou des huiles d'extension, que ces derniers soient de nature aromatique ou non-aromatique, notamment des huiles très faiblement ou non aromatiques (e.g., huiles paraffiniqucs, naphténiques hydrogénées, huiles MES ou TDAE), des huiles végétales, les plastifiants éthers, les plastifiants esters (par exemple les trioléates de glycérol), des charges autres que celles précitées, par exemple des charges lamellaires, des résines plastifiantes hydrocarbonées présentant une haute Tg, de préférence supérieure à 30°C, telles que décrites par exemple dans les demandes WO 2005/087859, WO 2006/061064 et WO 2007/017060, des pigments, des agents de protection tels que cires anti-ozone, anti-ozonants chimiques, anti-oxydants, des agents anti-fatigue, des résines renforçantes (tels que résorcinol ou bismaléimide), des accepteurs (par exemple résine phénolique novolaque) ou des donneurs de méthylène (par exemple HMT ou H3M) tels que décrits par exemple dans la demande WO 02/10269, un système de réticulation à hase soit de soufre, soit de donneurs de soufre et/ou de peroxyde et/ou de hismaléimides, des accélérateurs ou retardateurs de vulcanisation, des activateurs de vulcanisation., et les mélanges de tels composés. [0108] L'invention a également pour objet un procédé de préparation d'une composition de caoutchouc telle que décrite précédemment. [0109] La composition est fabriquée dans des mélangeurs appropriés, en utilisant deux phases de préparation successives bien connues de l'homme du métier : une première phase de travail ou malaxage thermomécanique (phase dite "non-productive") à haute température, jusqu'à une température maximale comprise entre 110°C et 200°C, de préférence entre 130°C et 185°C, suivie d'une seconde phase de travail mécanique (phase dite "productive") jusqu'à une plus basse température, typiquement inférieure à 120°C, par exemple entre 40°C et 100°C, phase de finition au cours de laquelle est incorporé le système de réticulation. [0110] A titre d'exemple, la première phase (non-productive) est conduite en une seule étape thermomécanique au cours de laquelle on introduit, dans un mélangeur approprié tel qu'un mélangeur interne usuel, tous les constituants nécessaires, les éventuels agents de recouvrement ou de mise en oeuvre complémentaires et autres additifs divers, à l'exception du système de vulcanisation. La durée totale du malaxage, dans cette phase non-productive, est de préférence comprise entre 2 et 10 min. Après refroidissement du mélange ainsi obtenu au cours de la première phase non-productive, on incorpore alors le système de vulcanisation à basse température et le cas échéant un promoteur d'adhésion, généralement dans un mélangeur externe tel qu'un mélangeur à cylindres; le tout est alors mélangé (phase productive) pendant quelques minutes, par exemple entre 5 et 15 min. [0111] Selon des variantes de l'invention, le procédé de préparation de la composition de ca- outchouc comprend les étapes de préparation du copolymère diénique à blocs selon l'invention telles que décrites plus haut selon ses différentes méthodes de synthèse. [0112] La composition finale ainsi obtenue peut ensuite être calandrée, par exemple sous la forme d'une feuille, d'une plaque ou encore extrudée, par exemple pour former un profilé de caoutchouc utilisable comme produit semi-fini en caoutchouc destiné au pneu. [0113] En raison de l'amélioration du compromis hystérèsc / mise en oeuvre qui caractérise une composition dc caoutchouc renforcée selon l'invention, on notera qu'une telle composition peut constituer tout produit semi-fini du pneumatique et tout particulièrement la bande de roulement, diminuant ainsi sa résistance au roulement. [0114] L'invention a également pour objet un produit semi-fini en caoutchouc comprenant une composition dc caoutchouc selon l'invention, tout particulièrement la bande de roulement. [0115] L'invention a également pour objet un pneu dont au moins un de ses éléments constitutifs est un produit semi-fini en caoutchouc comprenant une composition dc caoutchouc selon l'invention, tout particulièrement la bande de roulement. [0116] Les caractéristiques précitées de la présente invention, ainsi que d'autres, seront mieux comprises à la lecture de la description suivante de plusieurs exemples de réalisation de l'invention, donnés à titre illustratif et non limitatif. Exemples [0117] I - MESURES ET TESTS UTILISES [0118] Détermination de la valeur de la Mn de la branche avant couplage ou étoilage par chromatographie d'exclusion stérique [01 19] La technique SEC (Sizc Exclusion Chromatography) permet de séparer les macro- molécules en solution suivant leur taille à travers des colonnes remplies d'un gel poreux. Les macromolécules sont séparées suivant leur volume hydrodynamique, les plus volumineuses étant éluécs en premier. [0120] Sans être une méthode absolue, la SEC permet d'appréhender la disnibution des masses molaires d'un polymère. A partir de produits étalons commerciaux, les différentes masses molaires moyennes en nombre (Mn) et en poids (Mw) peuvent être déterminées et l'indice de polymolécularité (Ip = Mw/Mn) calculé via un étalonnage dit de MOORE. [0121] Il n'y a pas de traitement particulier de l'échantillon de polymère avant analyse. Celui-ci est simplement solubilisé dans le solvant d'élution à une concentration 23 d'environ 1 g.L-1. Puis la solution est filtrée sur filtre de porosité 0,45pm avant injection. [0122] L'appareillage utilisé est une chaîne chromatographique "WATERS alliance". Lc solvant d'élution est le tétrahydrofurane, le débit de 1 rnL.min-1, la température du système de 35° C et la durée d'analyse de 30 min. Un jeu de deux colonnes WATERS de dénomination commerciale "STYRAGEL HT6E" est utilisé. Le volume injecté de la solution de l'échantillon de polymère est 100 pL. Le détecteur est un réfractomètre différentiel "WATERS 2410" et le logiciel d'exploitation des données chromatographiques est le système "WATERS EMPOWER". [0123] Les masses molaires moyennes calculées sont relatives à une courbe d'étalonnage réalisée pour des SBR de microstructure suivante : 25% massique de motifs type styrène, 23% massique de motifs type 1-2 et 50% massique de motifs type 1-4 trans. [0124] Détermination des taux de macromolécules linéaires et macromolécules branchées par la technique de chromatographie d'exclusion stérique haute résolution (SEC haute résolution). [0125] La technique de SEC haute résolution est utilisée pour déterminer les pourcentages massiques des différentes populations de chaînes présentes dans un échantillon de polymère. La technique SEC (Sizc Exclusion Chromatography) permet de séparer les macromolécules en solution suivant leur taille à travers des colonnes remplies d'un gel poreux. Les macromolécules sont séparées suivant leur volume hydrodynamique, les plus volumineuses étant éluées en premier. [0126] Sans être une méthode absolue, la SEC permet d'appréhender la distribution des masses molaires d'un polymère. A partir (le produits étalons commerciaux, les différentes masses molaires moyennes en nombre (Mn) et en poids (Mw) peuvent être déterminées et l'indice de polymolécularité (Ip = Mw/Mn) calculé via un étalonnage dit de MOORE. Une courbe d'étalonnage reliant le logarithme de la masse molaire (logM) au temps d'élution (te) est préalablement réalisée avec des étalons, et modélisée. [0127] Il n'y a pas de traitement particulier de l'échantillon de polymère avant analyse. Celui-ci est simplement solubilisé dans le solvant d'élution à une concentration d'environ 1 g.L-1. Puis la solution est filtrée sur filtre de porosité 0,45 pm avant injection. [0128] L'appareillage utilisé est une chaîne chromatographique "WATERS alliance 2695". Le solvant d'élution est le tétrahydrofurane, le débit de 0,2 ml.min-1, la température du système de 35 °C. Un jeu de trois colonnes identiques en série est utilisé (Shodex, longueur 300 mm, diamètre 8 mm) Le nombre de plateaux théoriques du jeu de colonnes est supérieur à 22 000. Le volume injecté de la solution de l'échantillon de polymère est 50 pL. Le détecteur est un réfractomètre différentiel "WATERS 2414" et le logiciel (l'exploitation des données chromatographiques est le système "WATERS 24 EMPOWER". [0129] Les masses molaires calculées sont relatives à une courbe d'étalonnage réalisée pour des SBR de microstructure suivante : 25 % massique de motifs type styrène, 23 % massique de motifs type 1,2 et 50 % massique de motifs type 1,4-trans. Détermination de la viscosité Mooney [0130] Pour les polymères et les compositions de caoutchouc, les viscosités Mooney ML(l+4)100 °C. sont mesurées selon la norme ASTM D-1646. [0131] Un consistomètre oscillant est utilisé tel que décrit dans la norme ASTM D-1646. La mesure de plasticité Mooney se fait selon le principe suivant : la composition à l'état cru (i.c. avant cuisson) est moulée dans une enceinte cylindrique chauffée à 100 °C. Après une minute de préchauffage, le rotor tourne au sein de l'éprouvette à 2 tours/minute et le couple utile pour entretenir cc mouvement après 4 minutes de rotation est mesuré. La plasticité Mooney ML(1+4) est exprimée en "unité Mooney" (UM, avec 1 UM = 0,83 Nin). [0132] Détermination de la température de transition vitreuse des polymères [0133] Les températures de transition vitreuse (Tg) des élastomères sont déterminées à l'aide d'un calorimètre différentiel ("differential scanning calorimeter") selon la norme ASTM D3418. Propriétés dynamiques [0134] Les propriétés dynamiques, et en particulier tan cS max, sont mesurées sur un viscoa- nalyseur (Metravib VA4000), selon la norme ASTM D 5992-96. On enregistre la réponse d'un échantillon de composition vulcanisée (éprouvette cylindrique de 2 mm d'épaisseur et de 79 mm2 de section), soumis à une sollicitation sinusoïdale en cisaillement simple alterné, à la fréquence de 10Hz, dans les conditions normales de température (23°C) selon la norme ASTM D 1349-99. On effectue un balayage en amplitude de déformation de 0,1% à 50% crête-crête (cycle aller), puis de 50% à 0,1% crête-crête (cycle retour). Le résultat plus particulièrement exploité est le facteur de perte tan S. Pour le cycle retour, on indique la valeur maximale de tan à observée, noté tan S max. Cette valeur est représentative de l'hystérèse du matériau et dans le cas présent de la résistance au roulement : plus la valeur de tan ô max est faible, plus la résistance au roulement est basse. [0135] II - EXEMPLES DE PREPARATION DES COPOLYMERES BLOCS [0136] Préparation du polymère A : Copolymère diénique à blocs - témoin [0137] Dans un réacteur de 90 litres, maintenu sous une pression d'azote d'environ 2 bars, contenant 44 kg de méthylcyclohexane, sont injectés 1.74 kg de styrène et 5.84 kg de butadiène ainsi que 1.07L d'une solution de tetrahydrofurane à 0.36 mol.L-1 dans le méthylcyclohexane. Après neutralisation des impuretés dans la solution à polymériser par addition de n-butyllithium, sont ajoutés 716 mL de n-butyllithium à 0.06 mol.L-1 dans le méthylcyclohexane. La polymérisation est conduite à 50 °C. [0138] Après 45 minutes, le taux de conversion des monomères atteint 68%. Ce taux est déterminé par pesée d'un extrait séché à 140 °C, sous la pression réduite de 200 mmHg. La valeur de la Mn branche avant couplage déterminée par SEC RI est de 120 000 g.mol-1. [0139] 1.19L d'une solution de poly(oxy-1,2-ethanediy1)-a-[3-(triethoxysilyepropyl]-m13-(triethoxysily1) propoxy] (CAS 666829-33-0) à 0.018 mol.L-1 dans le toluène sont alors ajoutés (npoly(oxy-1,2-ethanediy1)-a-[3-(triethoxysilyl)propyl]-m13- (triethoxysily1)propoxy]) / n(n-butyllithium) = 0.5). La solution est agitée à une température de 50°C pendant 30minutes. La solution est ensuite antioxydée par addition de 0.8 partie pour cent parties d'élastomère (pce) de 4,4'-méthylène-bis-2,6-tert-butylphénol et de 0.2 partie pour cent parties d'élastomère (pcc) de N(1,3-diméthylbuty1)-N'-phényl-p-phénylènediamine. Le copolymère ainsi traité est séparé de sa solution par une opération de stripping à la vapeur d'eau, puis séché sur outils à cylindre à 100 °C pendant 15 minutes. [0140] La viscosité Mooney du polymère est de 70. [0141] La répartition des espèces 1 branche, 2 branches, 3 branches, 4 branches, 5 branches et 6 branches (11V2b/3b/411/511/6b) déterminée par SEC haute résolution est la suivante : 16/72/6/4/3/0. [0142] La température de transition vitreuse de ce copolymère est de - 63 °C. [0143] Préparation du polymère B : Copolymère diénique à blocs selon l'invention [0144] Dans un réacteur de 90 litres, maintenu sous une pression d'azote d'environ 2 bars, contenant 44 kg de méthylcyclohexane, sont injectés 1.74 kg de styrène et 5.84 kg de butadiène ainsi que 1.02L d'une solution de tetrahydrofurane à 0.36 mol.L-1 dans le méthylcyclohexane. Après neutralisation des impuretés dans la solution à polymériser par addition de n-butyllithium, sont ajoutés 1.1mL de n-butyllithium à 0.06mol.L-1 dans le méthylcyclohexane. La polymérisation est conduite à 50°C. [0145] Après 45minutes, le taux de conversion des monomères atteint 70%. Ce taux est déterminé par pesée d'un extrait séché à 140 °C, sous la pression réduite de 200 mmHg La valeur de la Mn branche avant couplage déterminée par SEC RI est de 81 000 g.mo1-1. [0146] 1.37L d'une solution de poly(oxy-1,2-ethanediy1)-a-[3-(triethoxysilyl)propy1]-043-(triethoxysilyl) propoxyl (CAS 666829-33-0) à 0.018 mol.L-1 dans le toluène sont alors ajoutés (npoly(oxy-1,2-ethanediy1)-cz-[3-(triethoxysilyl)propyl]-w13- (triethoxysily1)propoxy]) / n(n-butyllithium) = 0.35). La solution est agitée à une température de 50°C pendant 26 15minutes. La solution est ensuite antioxydée par addition de 0.8 partie pour cent parties d'élastomère (pce) de 4,4'-méthylène-bis-2,6-tert-butylphénol et de 0.2 partie pour cent parties d'élastomère (pcc) de N- (1,3-di méthylbuty1)-N'-phényl-p-phénylènediamine. Le copolymère ainsi traité est séparé de sa solution par une opération de stripping à la vapeur d'eau, puis séché sur outils à cylindre à 100 °C pendant 15 minutes. [0147] La viscosité Mooncy du polymère est de 44. [0148] La répartition des espèces 1 branche, 2 branches, 3 branches, 4 branches, 5 branches et 6 branches (11V2b/31V4b/511/6b) déterminée par SEC haute résolution est la suivante : 12/29/21/38/0/0. [0149] La température de transition vitreuse de cc copolymère est de - 64 °C. [0150] Exemples de préparations des compositions de caoutchouc [0151] Les élastomères A et B ont été utilisés pour la préparation de compositions de ca- outchouc de type bande de roulement, comprenant chacune de la silice à titre de charge renforçante selon deux formulations différentes. [0152] Chacune des compositions suivantes est réalisée, dans un premier temps, par un travail thermomécanique, puis, dans un second temps de finition, par un travail mécanique, selon des procédés usuels de préparation de mélange de caoutchouc. [0153] On introduit successivement, dans un mélangeur interne de laboratoire de type "Banbury', dont la capacité est de 400 cm3, qui est rempli à 70% et dont la température initiale est d'environ 90°C, l'élastomère, les deux tiers de la silice, le noir, l'agent de couplage et l'huile, puis, environ une minute plus tard, le reste de la charge renforçante, la résine, l'antioxydant, l'acide stéarique et la cire anti-ozone, puis, environ deux minutes plus tard le monoxyde de zinc. [0154] On conduit l'étape de travail thermomécanique pendant 4 à 5 minutes, jusqu'à une température maximale de tombée de 160°C environ. [0155] Le premier temps précité de travail thermomécanique est ainsi réalisé, étant précisé que la vitesse moyenne des palettes lors de ce premier temps est de 50 t/min. [0156] On récupère le mélange ainsi obtenu, on le refroidit puis, dans un mélangeur externe (homo-finisseur), on ajoute le soufre et l'accélérateur à 30°C, en mélangeant encore le tout pendant une durée de 3 à 4 minutes (second temps précité de travail mécanique). [0157] Les compositions ainsi obtenues sont ensuite calandrées, soit sous foime de plaques (d'une épaisseur allant de 2 à 3 mm) ou fines feuilles de caoutchouc, pour la mesure de leurs propriétés physiques ou mécaniques, soit sous la forme de profilés directement utilisables, après découpage et/ou assemblage aux dimensions souhaitées, par exemple comme produits semi-finis pour pneumatiques, en particulier pour des bandes de roulement. [0158] La réticulation est effectuée à 150°C pendant 40 min 27 101591 Chacune des compositions présente la formulation suivante (exprimée en pee : parties pour cent parties d'élastomère) : [0160] [Tab leaux 1 ] Ingrédients Formulation 1 Formulation 2 Polymère 100 100 Silice 110 70 Noir de carbone 3 3 huile 13 0 Résine 59 46 Agent de couplage 8.8 5.6 Acide stéarique 3 3 Oxyde de Zinc 1.5 1.5 DPG 2.3 1.5 Soufre soluble 1 1 Accélérateur 2.3 2.3 Antioxydant 3 3 [0161] Silice : "Zcosil 1165MP" de Rhodia, de type HDS. Noir de carbone : grade ASTM N234 de la société Cabot Corporation Huile : Huile de tournesol à 85 % en poids d'acide oléique, « Lubrirob Tod 1880 » de la société Novancc Résine : résine DCPD aromatique, Escorez 5600 ou PR383, de la société ExxonMobil Agent de couplage : Silane TESPT Si69, de Degussa DPG : Diphénylguanidinc (« Perkacit » DPG de la société Flexsys) Accélérateur : CBS : N-cylohexy1-2-benzothiazol-sulfénamide (« Santocurc CBS » de la société Flexsys) Antioxydant : N-(1,3-diméthylbuty1)-N'-phényl-p-phénylènediamine, de la société Flcxsys Résultais: [0162] Les résultats présentés dans les tableaux ci-dessous montrent : [0163] Que l'élastomère selon l'invention améliore le compromis hystérèse/Mooney com- position par rapport à l'élastomère de référence, que ce soit dans l'une ou l'autre des deux formulations. 28 [0164] Que l'élastomère selon l'invention améliore particulièrement le compromis lorsqu'il est utilisé dans une composition contenant un fort taux de silice (Formulation 1). [0165] [Tableaux2] polymère formulation 1 tan delta max 23°C Mooncy com- position indice de per-formancc A témoin 100 100 1.0 B invention 102 65 1.5 [0166] [T' bleaux3] polymère formulation 2 tan delta max 23°C Mooney coin- position indice de per-formance A témoin 100 100 1.0 B invention 112 64 1.4 [0167] Dans le tableau ci-dessus, les valeurs de tan delta ou de Mooney sont exprimées en base 100 par rapport au témoin. [0168] L'indice de performance est calculé comme : 10000 / (valeur de tan delta * valeur de Mooney composition). Plus le tan delta est faible, plus le Mooney composition est faible, meilleur est le compromis de performance résistance au roulement / mise en oeuvre. 29 [Revendication 1] [Revendication 2] [Revendication 3] [Revendication 4] [Revendication 5] [Revendication 6]